(57)【要約】【課題】繊維マット／剥離層／繊維マットの積層体を熱圧成形した後に剥離層に沿って厚さ方向に分割して同時に２枚の木質繊維板を製造する方法において分割面の仕上がりを良好にし、表面平滑な木質繊維板が得られるようにする。【解決手段】第一の繊維マット層1を形成した後その表面の繊維による凹凸を取り除いて平滑にした上で、粉粒マット層４を形成し、その上に第二の繊維マット層５を形成した後その表面の繊維による凹凸を取り除いて平滑にし、これらマット積層体をプレス装置によって熱圧成形して、第一の繊維マット層が硬化してなる第一の繊維層＼粉粒マット層が圧縮されてなる分割層＼第二の繊維マット層が硬化してなる第二の繊維層からなる木質繊維積層板を得、この木質繊維積層板を分割層で分割することにより、第一の繊維層からなる第一の木質繊維板と第二の繊維層からなる第二の木質繊維板を得る。【選択図】図１
2011051156.tif 000002
【特許請求の範囲】
【請求項１】
（１）木質繊維からなるファイバーをフォーミングして第一の繊維マット層を形成し、（２）この第一の繊維マット層の表面の繊維による凹凸を取り除いて平滑にした後、（３）第一の繊維マット層の上に粉粒をフォーミングして粉粒マット層を形成し、（４）この粉粒マット層の上に木質繊維からなるファイバーをフォーミングして第二の繊維マット層を形成し、（５）この第二の繊維マット層の表面の繊維による凹凸を取り除いて平滑にした後、（６）第一の繊維マット層＼粉粒マット層＼第二の繊維マット層からなるマット積層体をプレス装置によって熱圧成形して、第一の繊維マット層が硬化してなる第一の繊維層＼粉粒マット層が圧縮されてなる分割層＼第二の繊維マット層が硬化してなる第二の繊維層からなる木質繊維積層板を得、（７）この木質繊維積層板を分割層で分割することにより、第一の繊維層からなる第一の木質繊維板と第二の繊維層からなる第二の木質繊維板を得ることを特徴とする木質繊維板の製造方法。
【発明の詳細な説明】
【技術分野】
【０００１】
本発明は、木質繊維板の製造方法に関する。
【背景技術】
【０００２】
特許文献１には、木質繊維からなるファイバーをフォーミングして繊維マットを形成し、その表面に剥離層を設け、さらに、剥離層の表面に木質繊維からなるファイバーをフォーミングして繊維マットを形成して積層体としたものを、ホットプレス装置の熱盤間に挿入して熱圧成形した後、剥離層に沿って剥離することにより同時に２枚の木質繊維板を製造する方法が記載されている。
【先行技術文献】
【特許文献】
【０００３】
【特許文献１】特公平４−４６２０２号公報
【発明の概要】
【発明が解決しようとする課題】
【０００４】
木質繊維をフォーミングして繊維マットを形成すると、繊維マットの表面に繊維による凹凸が現れるため、この凹凸の上に剥離層や繊維マットを積層すると、接触面（積層面）が凹凸の影響を受け、分割した際の分割面の仕上がりが悪くなってしまう。このため、分割面をサンダーなどで平滑にする後処理を要していた。さらに、繊維マットを形成する際には、この後処理における研削量を考慮して繊維マットを厚めに構成しなければならず、ホットプレス時の熱圧圧力や熱圧時間が余分にかかり、効率の悪いものとなっていた。
【０００５】
したがって、本発明が解決しようとする課題は、繊維マット／剥離層／繊維マットの積層体を熱圧成形した後に剥離層に沿って厚さ方向に分割して同時に２枚の木質繊維板を製造する方法において分割面の仕上がりを良好にし、表面平滑な木質繊維板が得られるようにすることである。
【課題を解決するための手段】
【０００６】
この課題を解決するため、請求項１に係る本発明は、（１）木質繊維からなるファイバーをフォーミングして第一の繊維マット層を形成し、（２）この第一の繊維マット層の表面の繊維による凹凸を取り除いて平滑にした後、（３）第一の繊維マット層の上に粉粒をフォーミングして粉粒マット層を形成し、（４）この粉粒マット層の上に木質繊維からなるファイバーをフォーミングして第二の繊維マット層を形成し、（５）この第二の繊維マット層の表面の繊維による凹凸を取り除いて平滑にした後、（６）第一の繊維マット層＼粉粒マット層＼第二の繊維マット層からなるマット積層体をプレス装置によって熱圧成形して、第一の繊維マット層が硬化してなる第一の繊維層＼粉粒マット層が圧縮されてなる分割層＼第二の繊維マット層が硬化してなる第二の繊維層からなる木質繊維積層板を得、（７）この木質繊維積層板を分割層で分割することにより、第一の繊維層からなる第一の木質繊維板と第二の繊維層からなる第二の木質繊維板を得ることを特徴とする木質繊維板の製造方法である。
【発明の効果】
【０００７】
本発明によれば、第一の繊維マット層形成の際にその表面にスキャルパーロールをかけるなどして繊維による凹凸を取り除いて表面を平滑にしており、また、粉粒マット層は、スキャルパーロールにより表面平滑にした第一の繊維マット層の上に一定量の粉粒を投入して均一にフォーミングされることで形成されるので、粉粒マット層の表面に平滑に形成される。したがって、第一の繊維マット層＼粉粒マット層＼第二の繊維マット層からなるマット積層体における各積層面（接触面）はいずれもほぼ平滑となっている。よって、このマット積層体を熱圧成形して得られる木質繊維積層板を粉粒マット層からなる分割層で分割して得られる第一および第二の繊維層からなる第一および第二の木質繊維板は、いずれも分割面に凹凸がほとんど見られないほぼ平滑なものとなり、サンダーやヤスリがけなどの研削作業が不要となるか、あるいは少なくとも研削量を大幅に低減させることができ、仕上げ工程に手間のかからない木質繊維板を製造することができる。
【０００８】
木質繊維積層板を粉粒マット層からなる分割層で分割して得られる第一および第二の木質繊維板の表面には凹凸がほとんど見らないほぼ平滑なものであるため、サンダーやヤスリがけなどの研削作業が不要となるか、あるいは少なくとも研削量を大幅に低減させることができ、したがって、得ようとする木質繊維板の厚みに対してこの研削量を見込んで繊維マット層を過度に厚く形成する必要がなくなる。このため、木質繊維の使用量を適正に抑えることができるとともに、マット積層体をプレスする際の熱圧圧力や圧縮時間も低減させることができる。
【０００９】
第二の繊維マット層形成の際にもその表面にスキャルパーロールをかけるなどして繊維による凹凸を取り除いて表面を平滑にすることから、熱圧成形時にプレス装置の平滑な圧縮面（熱盤面）から均一な圧力が得られ、表面硬度が均一な木質繊維板を得ることができる。
【００１０】
このように、本発明によって製造される第一および第二の木質繊維板は、表面が平滑で且つ均一な硬度を持つため、床材の基材として使用したときに、フロア表面の仕上がりが均一に得られるだけでなく、耐傷性や耐キャスター凹み性にも強いものとなり、好適に使用できるものである。
【図面の簡単な説明】
【００１１】
【図１】本発明による木質繊維板の製造方法中、マット積層体を形成するまでの工程図である。
【図２】図１に示す工程に続いてマット積層体を熱圧成形して得た木質繊維積層板を分割層で分割して木質繊維板を得るまでの工程図である。
【図３】繊維マット層の表面の繊維による凹凸を取り除く工程を省略して同様に木質繊維積層板を得る場合の工程図である。
【図４】本発明による木質繊維積層板と比較例による木質繊維積層板における分割層の配置状態を示す断面図である。
【発明を実施するための最良の形態】
【００１２】
本発明による木質繊維板の製造方法について、図１および図２を参照して詳細に説明する。まず、広葉樹・針葉樹などの木材チップをリファイナー（解繊装置）に投入して解繊して木質繊維を得る。木材チップをリファイナーに投入する前に蒸煮処理すると繊維間結合が弱められるので解繊を効率的に行うことができる。リファイナーとしては、高温高圧蒸気（たとえば１０ｋｇｆ／ｃｍ２）の蒸煮装置から取り出された木材チップを解繊するものや、蒸煮装置と直結された高温高圧下にあるものなどが用いられる。広葉樹・針葉樹などの木質繊維のほか、竹・笹・稲葉・バカス・パルプ工場から大量に副生されるノット粕などの植物性繊維を使用しても良い。
【００１３】
リファイナーから排出された木質繊維は多量の水分を有するので、これを熱風ダクトに投入して風送しながら乾燥する。一般に風送速度は１０〜３０ｍ／ｓｅｃ、風送雰囲気温度３０〜１２０℃前後であるが、木質繊維の密度・送り量・前後工程の処理能力などに応じて調整する。この熱風による風送で木質繊維の含水率を好ましくは１０〜１５％まで乾燥する。
【００１４】
乾燥された木質繊維に接着剤を塗布して接着剤塗布木質繊維とする。接着剤の塗布は、ブレンダー（塗布装置）に木質繊維と接着剤を投入して行っても良いし、木質繊維の熱風ダクト内に接着剤を噴霧することにより木質繊維が風送される過程で行っても良い。あるいは、解繊と同時に接着剤を混合・塗布しても良い。このようにして得られた接着剤塗布木質繊維を常法によりフォーミングして第一の繊維マット層１を形成する（図１（ａ））。この第一の繊維マット層１は、熱圧成形後に得られる木質繊維積層板１０において第一の繊維層１１となるものである（図２（ｇ））。第一の繊維マット層１は２５〜７０ｍｍ程度の厚さに形成される。
【００１５】
次いで、第一の繊維マット層１の表面にスキャルパーロール２をかけることによって、該表面における繊維による凹凸を取り除いてほぼ平滑な表面１ａを形成する（図１（ｂ））。スキャルパーロール２のほか、シェーブ・オブ・ローターなどを用いて平滑表面１ａとしても良い。スキャルパーロール２などで繊維マット層１の表層から取り除かれた木質繊維は、繊維マット層を形成するために再利用することができる。スキャルパーロール２をかけられた第一の繊維マット層１は当初の２５〜７０ｍｍ程度から２０〜５０ｍｍ程度に厚みが減少する。
【００１６】
次いで、第一の繊維マット層１の平滑化された表面１ａの上に所定量の粉粒３をフォーミングして、厚さ０．２〜１．０ｍｍ程度の厚さの粉粒マット層４を形成する（図１（ｃ））。粉粒３としては、木粉その他の木質粉状物質であって良いが、特にサンダーダストを用いることが好ましい。サンダーダストは、木質繊維板および／またはパーティクルボードの製造過程、特に熱圧成形による成板後の仕上げ工程において研削ないし切削する際に生ずるものであり、具体的には、ドラムサンダーやワイドベルトサンダーなどで表面研削する際に生ずるもの（狭義のサンダーダスト）の他、ダブルカットソーなどで板の幅および長さを裁断して規定寸法に切り揃える際に生ずるソーダストなどをも含む。サンダーダストによるマット層４とする場合は、木質繊維や木粉を含んでも良いが、サンダーダストを９０重量％以上含んで形成することが好ましい。また、サンダーダストは、第一（および第二）の繊維マット層１，５の形成に用いる木質繊維の含水率よりも低い含水率まで乾燥してサンダーダストマット層４の形成に用いることが好ましく、たとえば上述のように第一（および第二）の繊維マット層１，５において木質繊維の含水率を１０〜１５％にして用いる場合には、サンダーダストマット層４に用いるサンダーダストの含水率を４〜１０％にして用いることが好ましい。このサンダーダストマット層などの粉粒マット層４は、熱圧成形後の木質繊維積層板１０において分割層１２となるものである（図２（ｇ））。
【００１７】
なお、第一の繊維マット層１はスキャルパーロール２などによって平滑表面１ａとされており、その平滑表面１ａの上に所定量の粉粒３を投入して均一にフォーミングして粉粒マット層４が形成されるので、この粉粒マット層４の表面においても第一の繊維マット層１の平滑表面１ａがそのまま反映され、平滑表面４ａを有する粉粒マット層４として形成される。
【００１８】
次いで、粉粒マット層４の上に、接着剤塗布木質繊維を常法によりフォーミングして第二の繊維マット層５を形成する（図１（ｄ））。この第二の繊維マット層５は、第一の繊維マット層１と同様にして形成することができ、熱圧成形後に得られる木質繊維積層板１０において第二の繊維層１３となるものである（図２（ｇ））。第二の繊維マット層５は、第一の繊維マット層１と同様の２５〜７０ｍｍ程度の厚さに形成される。なお、第一および第二の繊維マット層１，５を形成するに当たり、微量の木粉やサンダーダストを添加混合して用いても良い。
【００１９】
次いで、第二の繊維マット層５の表面にスキャルパーロール６をかけることによって、該表面における繊維による凹凸を取り除いてほぼ平滑な表面５ａを形成する（図１（ｅ））。この工程は、第一の繊維マット層１の表面１ａを平滑にする工程（図１（ｂ））と同様であり、スキャルパーロール６のほか、シェーブ・オブ・ローターなどを用いて平滑表面５ａとしても良い。スキャルパーロール６などで繊維マット層１の表層から取り除かれた木質繊維は、繊維マット層を形成するために再利用することができる。スキャルパーロール６をかけられた第二の繊維マット層５は当初の２５〜７０ｍｍ程度から２０〜５０ｍｍ程度に厚みが減少する。
【００２０】
こうして得られた３層のマット積層体７をプレス装置８により熱圧成形する（図２（ｆ））。熱圧成形を受けるとき、マット積層体７における第二の繊維マット層５の表面は平滑面５ａとされており（図１（ｅ））、第一の繊維マット層１の下面も平滑面であるので、マット積層体７の平滑な表裏面がプレス装置８の平滑な上下熱盤面９ａ，９ｂに接触して圧縮が行われることとなるので、第一および第二の繊維マット層１，５はいずれも均一な圧力を受けて均一な表面硬度に形成される。
【００２１】
このときの熱圧条件は、たとえば温度１６０〜２１０℃、圧力２０〜４０ｋｇ／ｃｍ２、時間１３〜４０秒に設定する。粉粒マット層４を形成するサンダーダストなどの粉粒４は木質繊維などと比べて圧縮変形量が小さいという物性を有するので、マット積層体７をプレス装置８の上下熱盤９ａ，９ｂ間に挟んで熱圧成形すると、第一および第二の繊維マット層１，５の片面（上下熱盤に接する面）がまず圧縮されて硬化した後、これらマット積層体７の全体が圧縮されていくが、圧縮量の小さい（圧縮される度合いが小さい）粉粒４からなる粉粒マット層４は先に圧縮が完了して分割層を形成し、以降は、第一および第二の繊維マット層が分割層側からの反力を受けることになり、既に硬化している熱盤接触面側との両面側から圧縮されていく。このため、第一および第二の繊維マット層１，５は表裏両面から圧縮を受けることとなって、分割層側の密度も高くなって全体の密度差が小さくなる。
【００２２】
熱圧成形完了後、必要に応じて木質繊維積層板１０の表裏に残るプレキュア層をサンディングにより除去して、第一および第二の繊維層１１，１３を表裏にて現出させて、図２（ｇ）の木質繊維積層板１０を得る。すなわち、この木質繊維積層板１０は、第一の繊維マット層１の熱圧硬化による第一の繊維層１１と、粉粒マット層４の熱圧による分割層1２と、第二の繊維マット層５の熱圧硬化による第二の繊維層１３とが順次に積層されてなる。第一および第二の繊維層１１，１３の比重は、たとえば、いずれも層内の平均密度が０．６５〜１．００ｇ／ｃｍ３であって且つ層内での密度差が０．０５ｇ／ｃｍ３以下である。また、この木質繊維積層板１０の各層の厚さは、たとえば、第一および第二の繊維層１１，１３がいずれも１〜１０ｍｍであり、分割層１２が０．１〜０．５ｍｍ程度であって、全体厚の１０％以下、好ましくは２％以下である。
【００２３】
次いで、この木質繊維積層板１０を分割層１２で厚さ方向に２分割して、第一の繊維層１１からなる第一の木質繊維板と第二の繊維層１３からなる第二の木質繊維板の２枚の木質繊維板を得る。符号Ｘは分割面を示す。分割層１２は、接着剤を含まない粉粒マット層４を熱圧して得られるものであるので、第一の繊維層１１と第二の繊維層１３とは分割層１２を介して互いに接着することなく単に圧接された状態で積層されているに過ぎず、分割層１２で容易に分割することができる。分割の手法は特に限定的ではなく、公知の板材分割装置などを使用することができる他、手で引き剥がすことも可能である。図２（ｈ）はこのようにして得られる２枚の木質繊維板のうち第一の繊維層１１からなる木質繊維板を示している。
【００２４】
図２（ｈ）に示されるように、分割後に得られる木質繊維板においてはその分割面に分割層１２の一部が残存していることがあるので、この場合にはサンディングにより残存分割層１２ａを除去して、第一の繊維層１１単独による木質繊維板を得る（図２（ｉ））。この場合であっても、分割層１２の厚さは木質繊維積層板１０（図２（ｇ））の全体厚の１０％以下であるので、残存分割層１２ａはごく薄いものであり、少ない研削量で容易に除去することができる。第二の繊維層１３単独による木質繊維板も同様にして得られる。サンディング後に得られる木質繊維板の厚さはたとえば０．６５〜８．７５ｍｍである。
【００２５】
比較のために、繊維マット層１，５の表面の繊維による凹凸を取り除く工程（図１（ｂ），図１（ｅ））を省略して同様に木質繊維積層板１０’を得る方法について、図３を参照して説明すると、前述と同様にして得た接着剤塗布木質繊維を常法によりフォーミングして第一の繊維マット層１’を形成し（図３（ａ））、その表面に繊維による凹凸が残されたままの状態で所定量の粉粒３を投入して均一にフォーミングして粉粒マット層４’を形成した（図３（ｂ））後、さらに接着剤塗布木質繊維を常法によりフォーミングして第二の繊維マット層５’を形成し（図３（ｃ））、得られたマット積層体７’をプレス装置８により熱圧成形する（図３（ｆ））ことにより、第一の繊維マット層１’の熱圧硬化による第一の繊維層１１’と、粉粒マット層４’の熱圧による分割層１２’と、第二の繊維マット層５’の熱圧硬化による第二の繊維層１３’とが順次に積層されてなる木質繊維積層板１０’を得る（図３（ｅ））。この後は、図１（ｇ）〜図１（ｉ）と同様にして、分割層１２’で分割し、残存する分割層を除去して、第一の繊維層１１’による第一の木質繊維板と第二の繊維層１３’による第二の木質繊維板を得る。
【００２６】
ここで、第一の繊維マット層１’の表面は繊維の凹凸が残る凹凸面１ａ’となっているので、その上に形成される粉粒マット層４’の表面もその影響を受けて凹凸面４ａ’となり、さらにその上に形成される第二の繊維マット層５’の表面もそれらの影響を受けるとともにそれ自身も繊維の凹凸が残ったままとされるので凹凸面５ａ’となる。このように凹凸面で積層され且つ上の熱盤面９ａとの接触面も凹凸面５ａ’として形成されるマット積層体７’をプレス装置８で熱圧成形すると、表面の凹凸５ａ’は熱盤９ａに圧縮されて平滑面となるものの、凸部では大きな圧力を受け、凹部では小さな圧力を受けることとなるので、均一な圧縮を受けることができず、第二の繊維マット層５’側の木質繊維積層板１０’の表面では密度分布や硬度分布が不均一な状態となる。
【００２７】
また、凹凸に形成される粉粒マット層４’の表裏面には圧縮力が十分に伝わらないので、熱圧成形後もこれら凹凸面が維持されたままの状態で木質繊維積層板１０’が形成されることになる（図３（ｅ），図４（ｂ））。すなわち、粉粒マット層４’形成の際に使用した粉粒３の量に応じて厚さａの範囲で分割層１２’が形成されるとしても凹凸状ないし波打状に形成されることになるので、見掛け上の厚さはｂ（＞ａ）となり、木質繊維積層板１０’も厚く形成されることになる。木質繊維積層板１０’が厚くなると熱圧成形の際のプレス時間や圧力が余分に必要となり、好ましくない。また、このように凹凸状ないし波打状に形成される分割層１２’の厚さａが小さいと、この分割層１２’の範囲内で分割する作業が困難になるので、実際にはある程度厚さａを大きくして形成しなければならず、材料の無駄が大きくなる。
【００２８】
これに対し、本発明によるときは、第一の繊維マット層１の表面を平滑にした後に粉粒３をフォーミングするので、第一の繊維マット層表面１ａと共に粉粒マット層表面４ａも平滑面に形成され、すなわちマット積層体７においては中央の粉粒マット層４の表裏がいずれも平滑面となって第一の繊維マット層と第二の繊維マット層との間で圧縮されることになるため、粉粒マット層７の表裏の平滑面がそのままの状態で維持されて木質繊維積層板１０とされる（図４（ａ））。したがって、木質繊維積層板１０の厚さを極小化することができるので、熱圧成形のプレス時間や圧力が小さくて済み、効率的な処理が可能となり、また、分割層１２の厚さａも小さくて済むので材料の無駄が無く分割作業も容易である。
【００２９】
以上に本発明の実施例について説明したが、本発明はこの実施例に限定されることなく、特許請求の範囲に記載した発明の範囲内において種々多様な実施形態を取り得るものである。
【符号の説明】
【００３０】
１  第一の繊維マット層
１ａ  第一の繊維マット層の平滑表面
２  スキャルパーロール
３  粉粒
４  粉粒マット層
４ａ  粉粒マット層の平滑表面
５  第二の繊維マット層
５ａ  第二の繊維マット層の平滑表面
６  スキャルパーロール
７  マット積層体
８  プレス装置
９ａ，９ｂ  上下熱盤
１０  木質繊維積層板
１１  第一の繊維層
１２  分割層
１３  第二の繊維層
Ｘ  分割面
【図１】
2011051156.tif 000003
【図２】
2011051156.tif 000004
【図３】
2011051156.tif 000005
【図４】
2011051156.tif 000006